FR 2753652 A1 19980327 FR 9611586 A 19960924 Procédé de fabrication d'une nappe souple et d'une âme de panneau composite. L'invention concerne des âmes de panneaux sandwich, plus particulièrement des nappes souples destinées à la réalisation de ces âmes. Le brevet EP 0 436 419 décrit des âmes destinées à la fabrication de panneaux composites, notamment pour bâtiment. De tels panneaux comportent par exemple deux parements plans en tôle d'acier, collés de part et d'autre d'une âme: il s'agit donc ici de panneaux sandwich. L'âme est formée d'une nappe imprégnée de résine et présente des motifs en relief se présentant généralement sous forme d'alvéoles s'étendant perpendiculairement au plan général de l'âme: il s'agit donc d'une âme tri- dimensionnelle. Les alvéoles forment par exemple un réseau de cupules tronconiques. La hauteur des alvéoles détermine la distance entre les parements, c'est à dire l'épaisseur des panneaux. On prépare généralement ces types d'âme à partir d'au moins une bande souple, notamment d'étoffe textile, et d'un mélange thermodurcissable non réticulé dit mélange d'imprégnation. On imprègne la bande souple de ce mélange à l'état non réticulé et on obtient alors une nappe imprégnée, qui conserve un caractère souple. On appelle "charge d'imprégnation" la quantité de mélange d'imprégnation retenue sur la bande par unité de surface de bande. On peut imprégner la bande par voie humide ou par voie dite sèche. Pour l'imprégnation par voie humide, on dissous la composition d'imprégnation dans un solvant et on trempe ensuite la bande à imprégner. Les solvants utilisés nécessitent l'utilisation d'installations coûteuses (notamment: matériels anti-déflagrants, traitement des composés volatils). Par ailleurs, I'imprégnation par trempage ne permet pas d'atteindre des charges d'imprégnation élevées (du moins en une seule opération) ou des charges d'imprégnation différenciées (par exemple, imprégner une face plus que l'autre, ou imprégner davantage les bords de bande par rapport au centre). Pour éviter ces inconvénients, on préfère imprégner sans solvant, c'est à dire par voie sèche. Pour l'imprégnation par voie sèche, on peut procéder par poudrage de la composition d'imprégnation sur la bande: on peut ainsi "doser", zone par zone, la charge d'imprégnation. Mais une nappe imprégnée par poudrage risque de perdre sa charge initiale d'imprégnation lorsqu'on la manipule sans précautions ou si on la stocke longtemps et sans précautions. Ainsi, on imprègne en général par poudrage lorsque l'on peut fabriquer I'âme en ligne, sans stockage intermédiaire. Pour l'imprégnation par voie sèche, on peut également appliquer sur la bande à imprégner des films plastiques composés de mélanges thermodurcissables non encore réticulés. Mais ces films plastiques sont coûteux. Pour fabriquer ensuite l'âme à partir de la nappe imprégnée, on cuit et on moule la nappe imprégnée, pour réticuler le mélange imprégné dans la nappe et pour lui donner la forme rigide qui convient pour servir d'âme au panneau composite, à savoir en particulier former les alvéoles. On peut aisément former les alvéoles grâce à la souplesse initiale de la bande, notamment d'étoffe textile, et/ou au caractère déformable de la nappe imprégnée. La rigidité de l'âme obtenue dépend, entre autres, de la charge d'imprégnation de la nappe. Les conditions de cuisson sont adaptées pour obtenir une réticulation quasiment complète du mélange d'imprégnation pendant que la nappe est maintenue dans le moule, de manière à ce que, après démoulage, l'âme qu'on obtient conserve la forme et les dimensions souhaitées et présente une rigidité suffisante pour permettre de fabriquer des panneaux composites stables et solides. Il est donc nécessaire de pratiquer la cuisson de la nappe imprégnée dans le moule. La durée nécessaire de cuisson dépend du temps nécessaire pour obtenir une réticulation complète. La durée de cuisson fixe donc le temps d'utilisation du moule et limite en pratique la productivité de l'installation de moulage. Pour préparer des âmes de panneaux composites, il s'est révélé très pratique de disposer directement de nappes préimprégnées afin de n'avoir à mettre en oeuvre que l'opération de cuisson-moulage pour préparer des âmes. Cette organisation de la production industrielle des âmes de panneaux suppose de pouvoir préparer à l'avance des nappes imprégnées de résine et de pouvoir les stocker plusieurs semaines ou plusieurs mois. Mais les résines ou mélanges thermodurcissables d'imprégnation des nappes ont tendance à réticuler très lentement (et de manière incomplète) à température ambiante, de sorte qu'après une période de stockage prolongé, les nappes ne sont plus utilisables pour préparer des âmes de panneaux. Pour éviter cet inconvénient, on stocke alors au froid les nappes préimprégnées, ce qui est très onéreux. L'invention a pour but d'éviter les inconvénients précités liés à la préparation et au stockage des nappes imprégnées en offrant la possibilité de préparer d'une manière économique des nappes pré- imprégnées très stables à température ambiante. L'invention a également pour but d'offrir la possibilité de préparer des nappes préimprégnées à charges d'imprégnation différenciées. L'invention a également pour but d'améliorer la productivité de fabrication d'âmes pour panneaux composites. A cet effet, I'invention a pour objet un procédé de fabrication d'une nappe souple destinée, après cuisson et moulage, à la fabrication d'une âme de panneau composite, dans lequel on imprègne au moins une bande souple, notamment d'étoffe textile, par un mélange d'imprégnation, caractérisé en ce que ledit mélange d'imprégnation est choisi parmi des mélanges thermodurcissables non réticulés susceptibles de passer à l'état liquide et/ou visqueux au delà d'une température dite de fusion Tf supérieure à la température ambiante et de réticuler de manière quasiment complète au delà d'une température dite de déblocage de réticulation Td supérieure d'au moins oC à Tf. L'invention a également pour objet, dans le cas de ce type de mélanges d'imprégnation, I'utilisation de moyens d'extrusion pour imprégner la dite bande, le mélange d'imprégnation étant porté pour extrusion à l'état liquide et/ou visqueux à une température dite d'imprégnation Ti comprise entre Tf et Td. L'invention peut également présenter une ou plusieurs des caractéristiques additionnelles suivantes: - ledit mélange d'imprégnation est choisi parmi des mélanges thermodurcissables présentant, après réticulation quasiment complète à une température de cuisson Tc supérieure à Td, d'une part, une température de transition vitreuse Tg inférieure à Tc, et, d'autre part, au dessus de cette température T., une valeur de module d'Young inférieure au moins d'un facteur 200 par rapport à la valeur du module d'Young du même mélange réticulé mesurée en dessous de cette température Tg. - ledit mélange d'imprégnation comprend au moins un polyol d'une part et au moins un isocyanate bloqué comme durcisseur d'autre part, de manière à former un polymère de type polyuréthanne après réticulation ou cuisson. Dans ce dernier cas, de préférence: - I'au moins un polyol présente un nombre moyen de radicaux hydroxylés -OH par molécule Fol moy inférieur ou égal à 6, - l'au moins un isocyanate bloqué présente un nombre moyen de radicaux -NCO par molécule Fiso moy inférieur ou égal à 6, - et l'au moins un polyol et l'au moins un isocyanate bloqué sont choisis de manière à ce que (Fol.moy. + Fiso.moy.)/2 Dans le cas de ces caractéristiques additionnelles, l'invention a également pour objet un procédé de fabrication d'une âme de panneau composite, caractérisé en ce qu'il comprend les étapes suivantes: - on cuit ladite nappe dans des conditions adaptées pour obtenir une réticulation quasiment complète dudit mélange d'imprégnation, la température de cuisson Tc étant choisie supérieure à Td, - et, pour lui donner la forme rigide qui convient pour servir d'âme audit panneau composite, on moule ensuite ladite nappe au contact de moyens de moulage portés à une température de moulage Tm inférieure à Tg, ladite nappe étant à une température supérieure à Tg lorsqu'elle rentre au contact desdits moyens de moulage. L'invention a également pour objet une installation pour la mise en oeuvre de ce procédé de fabrication d'âme caractérisée en ce qu'elle comprend des moyens de cuisson, des moyens de moulage et des moyens pour faire défiler ladite nappe successivement dans lesdits moyens de cuisson puis dans lesdits moyens de moulage. L'invention a également pour objet un procédé de fabrication de panneau composite caractérisé en ce qu'il comprend les étapes suivantes: - on prépare une âme en forme de bande continue par le procédé de fabrication d'âme susmentionné, - on colle en continu au moins un parement en forme de bande, notamment une bande d'acier, sur au moins une face de ladite âme, et on découpe l'assemblage ainsi réalisé, formant un panneau, aux dimensions requises pour l'utilisation dudit panneau. L'invention sera mieux comprise à la lecture de la description qui va suivre, donnée à titre d'exemple non limitatif. L'installation de préparation d'une nappe préimprégnée comporte d'une manière classique des moyens pour imprégner de résine une bande souple, notamment une bande d'étoffe textile. Comme moyen d'imprégnation connu, on peut utiliser par exemple des moyens de poudrage (cas o le mélange d'imprégnation est à l'état solide à la température d'imprégnation), des moyens d'enduction ou des moyens d'immersion (cas par exemple o le mélange d'imprégnation se présente en solution). Dans le cas particulier de la préparation de nappes stratifiées, c'est à dire comportant plusieurs bandes souples superposées, l'installation comporte également des moyens pour appliquer et assembler les différentes bandes d'une nappe les unes sur les autres. A cet effet, I'installation comporte par exemple des moyens de calandrage, adaptés pour appliquer et assembler les bandes les unes contre les autres tout en contribuant à améliorer l'imprégnation globale de la nappe. Ces moyens d'imprégnation, et, le cas échéant, les moyens de calandrage sont connus en eux-mêmes et ne seront pas décrits ici en détail. A titre d'exemple non limitatif, on va maintenant décrire le procédé de préparation d'une nappe préimprégnée stratifiée comportant deux bandes textiles superposées. Selon l'invention, on choisit, comme mélange d'imprégnation, un mélange thermodurcissable non réticulé susceptible de passer à l'état liquide et/ou visqueux au delà d'une température dite de fusion Tf supérieure à la température ambiante et de réticuler de manière quasiment complète au delà d'une température dite de déblocage de réticulation Td supérieure à Tf et pour lequel la différence (Td - Tf) est supérieure à 30 C. Selon une variante préférentielle de l'invention, on utilise des moyens d'extrusion pour imprégner la ou les bandes, le mélange d'imprégnation étant alors porté à une température d'imprégnation Ti supérieure à Tf mais inférieure à Td pour être extrudé (directement ou indirectement) sur la bande à imprégner. Les moyens d'extrusion qu'on utilise sont connus en eux-mêmes dans d'autres applications très différentes, par exemple pour préparer des films plastiques. De préférence, le mélange d'imprégnation comprend au moins un polyol d'une part et au moins un isocyanate comme durcisseur d'autre part, et est adapté pour former un polymère de type polyuréthanne après réticulation ou cuisson. Comme polyol, on utilise de préférence des polyols polyesters, ou polyesters à terminaisons hydroxylées. L'au moins un isocyanate est de préférence choisi parmi les toluène diisocyanates (TDI), les hexaméthylène diisocyanates (HDI), les isophorone diisocyanates (IPDI), les tétraméthyl-m-xylidène diisocyanates (TMXDI), les isopropényldiméthylbenzylisocyanates (TMI) ou le bis(4- isocyanatocylclohexyl)méthane (Hl2MDI). On obtient le blocage de la réticulation jusqu'à la température Td, soit par des agents de blocage incorporés au mélange d'imprégnation, soit en choisissant des isocyanates dits "autobloqués", par exemple des isocyanates dimérisés. Comme agent de blocage, on peut choisir, selon la nature du ou des isocyanates du mélange, par exemple un phénol, un oxime, comme le méthyl- éthyl-ketoxime, un triazole, comme le benzotriazole, un caprolactame, comme le s-caprolactame, un composé 13-dicarbolyl, comme l'acétoacétate d'éthyle ou le malonate d'éthyle. De préférence, on choisit un mélange d'imprégnation comprenant des isocyanates autobloqués et ne contenant pas d'agents de blocage. Comme exemple d'isocyanate autobloqué de la famille des IPDI, on peut citer l'urétidione de l'IPDI. A l'aide des moyens d'imprégnation, on imprègne une face d'une première bande textile par ledit mélange thermodurcissable, puis on applique la deuxième bande textile sur la face imprégnée de la première bande de manière à imprégner la deuxième bande textile, à coller et à solidariser les deux bandes. Pour appliquer et assembler ainsi les deux bandes textiles, on utilise de préférence des moyens de calandrage dotés de cylindres de calandrage portés à une température adaptée pour le collage des deux bandes et inférieure à la température Td. Pour améliorer le collage, on peut également calandrer en chauffant le mélange d'imprégnation à une température T'i, comprise entre Tf et Td de manière à porter le mélange d'imprégnation à l'état liquide et/ou visqueux. Ce chauffage au moment du calandrage est particulièrement important lorsqu'on a imprégné par poudrage, car il permet de bien fixer le mélange d'imprégnation au sein de la nappe, et donc de manipuler (et de stocker) ensuite la nappe en conservant, en toutes zones de la nappe, la charge d'imprégnation initiale. Lorsqu'on applique, sur la première bande textile, le mélange d'imprégnation à l'état solide, par exemple par poudrage, ou à l'état dissout, par exemple par enduction, on peut ne fondre le mélange d'imprégnation (à la température T'i) qu'au moment du calandrage des deux bandes textiles. Avantageusement, comme la température de fusion Tf est relativement basse par rapport à la température de déblocage Td (cas o (Td-Tf) > 30 C), on peut procéder facilement à l'imprégnation de la bande textile (ou au calandrage chauffant) sans contrôle trop précis de la température d'imprégnation (Ti et/ou T'i, du moment qu'elle reste comprise entre Tf et Td). On peut ensuite enrouler la nappe souple préimprégnée ainsi obtenue et avantageusement la stocker à température ambiante aussi longtemps que souhaité, avant de l'utiliser pour fabriquer des âmes de panneaux. Les moyens d'extrusion sont donc ici utilisables pour imprégner la bande grâce aux caractéristiques spécifiques du mélange d'imprégnation (système bloqué) et permettent d'obtenir économiquement des nappes préimprégnées avec les avantages de la voie "sèche" (charges d'imprégnation différenciées). Sans se départir de l'invention, par un procédé analogue, on peut réaliser des nappes à partir d'autres bandes souples que des bandes textiles, ou des nappes stratifiées constituées de plus de deux bandes textiles superposées, ou des nappes non stratifiées à partir d'une seule bande souple. Dans le cas de nappes non stratifiées (une seule bande souple), l'étape de calandrage n'est pas forcément utile lorsqu'on imprègne pas par poudrage. A partir de ces nappes réalisées selon l'invention, on peut ensuite fabriquer des âmes de panneaux composites, en procédant d'une manière connue en elle-même par cuisson et moulage à une température dite de cuisson Tc supérieure à la température Td de déblocage de la réticulation. On obtient alors des âmes rigides et mises en forme. Selon une variante principale de l'invention, pour l'imprégnation, on choisit un mélange d'imprégnation parmi des mélanges thermodurcissables présentant, après réticulation quasiment complète à une température de cuisson Tc supérieure à Td: -une température de transition vitreuse Tg inférieure à Tc, - et une valeur de module d'Young, mesurée au dessus de cette température Tg, inférieure au moins d'un facteur 200 par rapport à la valeur du module d'Young du même mélange réticulé mesurée en dessous de cette température Tg. Dans le cas o ledit mélange d'imprégnation est de type polyuréthanne comprenant au moins un polyol et au moins un isocyanate, si on appelle Fol moy le nombre moyen de radicaux hydroxylés -OH par molécule de polyol et Fiso.moy. le nombre moyen de radicaux -NCO par molécule d'isocyanate, on choisit de préférence l'au moins un polyol et l'au moins un isocyanate de manière que: Fol moy lorsqu'elle rentre au contact desdits moyens de moulage. L'installation pour la fabrication de l'âme comprend alors des moyens de cuisson, des moyens de moulage (ou moule) et des moyens pour faire défiler la nappe successivement dans les moyens de cuisson puis dans les moyens de moulage. Comme moyens de cuisson, on peut utiliser par exemple un four tunnel. Comme moyens de moulage, on peut utiliser un dispositif comprenant deux cylindres superposés dont la surface présente les motifs à mouler sur la nappe et qui sont adaptés pour imprimer ces motifs sur la nappe lorsqu'on la fait défiler entre les deux cylindres. Ainsi, la température de rentrée dans le moule Tr peut être égale ou supérieure à Tg + 50 C. De même, la température du moule lui-même est par exemple maintenue à la température Tm # Tg - 30 C. De cette manière, en sortant de la cuisson, la nappe, qui se refroidit, est suffisamment souple pour être moulée puisqu'elle rentre dans le moule à une température Tr supérieure à Tg, et en ressort suffisamment rigide avec une bonne stabilité dimensionnelle puisqu'elle prend la température du moule Tm inférieure à Tg. Une telle configuration permet aussi d'éviter les risques de retrait au démoulage et d'éviter les risques de collage de la nappe au moule. On assure de préférence un transfert rapide des nappes entre les moyens de cuisson et les moyens de moulage, de sorte que la température des nappes, au moment o elles pénètrent dans les moyens de moulage, dépasse encore Tg, sans chauffage supplémentaire au niveau du moulage. Avantageusement, on dimensionne et on pilote indépendamment les moyens de cuisson et les moyens de moulage: les moyens de cuisson en fonction du mélange d'imprégnation à réticuler, les moyens de moulage en fonction du type d'âme souhaité. Ce procédé de fabrication d'âme de panneau composite, en deux étapes séparées de cuisson et de moulage, est ainsi particulièrement productif et souple d'exploitation. Les critères définissant le mélange d'imprégnation (Tg, module d'Young, ou critères spécifiques aux mélanges polyuréthannes) apportent, après cuisson, une densité de réticulation suffisamment faible pour autoriser et faciliter une mise en forme après cuisson, ce qui est un avantage essentiel de cette variante principale de l'invention. Lorsqu'on choisit une composition polyuréthanne sans agent de blocage (donc avec isocyanates autobloqués), on limite avantageusement les émanations de composés volatils à la cuisson (les agents de blocage étant souvent des composés volatils). Selon une variante de l'invention, on peut fabriquer les âmes en continu en faisant défiler des nappes imprégnées continues dans l'installation, les âmes rigides et formées n'étant alors découpées qu'en sortie de l'installation. On améliore ainsi sensiblement la productivité de fabrication d'âmes pour panneaux sandwich. Les âmes rigides et formées obtenues par le procédé selon l'invention peuvent être utilisées d'une manière classique pour la fabrication de panneaux composites, notamment de panneaux sandwich. Selon une variante de l'invention, on peut poursuivre la fabrication en continu jusqu'au stade même du panneau. Selon cette variante, directement en sortie des moyens de moulage, on déroule et on colle en continu, sur au moins une face de l'âme continue, une bande de matériau, notamment une bande d'acier, destinée à former le parement des panneaux, puis on découpe aux dimensions requises l'assemblage collé ainsi réalisé. On améliore ainsi encore sensiblement la productivité de fabrication de panneaux composites. L'exemple suivant illustre l'invention. Exemple: Cet exemple a pour but d'illustrer un mélange d'imprégnation qui peut être utilisé pour mettre en oeuvre l'invention. La formulation du mélange d'imprégnation est réalisée comme suit: -85% en poids d'un polyol dénommé URALAC P1460 de la Société DSM Resins (Pays Bas) présentant les caractéristiques suivantes: - Nombre moyen de -OH par molécule: FoLmoy. = 3. - Indice d'hydroxyle du polyol IOH = 37 à 47. - Masse molaire moyenne (en masse) Mw = 20000 g/mole. - Masse molaire moyenne (en nombre de molécule) Mn = 4090 - Indice de polydispersité Mw / Mn: Ip = 4,9 (L'indice d'hydroxyle du polyol IOH étant défini comme la quantité nécessaire de potasse - en mg - pour neutraliser toutes les fonctions hydroxyle; on a donc: Fol moy = IOH X M. / 56100) - comme durcisseur, 15% en masse d'isocyanate dénommé VESTAGON BF 1540 de la Société HULS, constitué essentiellement d'urétidione d'IPDI. - Nombre moyen de -NCO par molécule: Fiso moy = 2. - Température de fusion comprise entre 105 C et 11 5 C. - Température de déblocage de réticulation Td = 160 C. - quantité totale de radicaux NCO = 14,7 à 16% massique. - proportion radicaux NCO libres (non bloqués) Ce mélange d'imprégnation est entièrement à l'état fondu et/ou visqueux à partir de la température Tf = 120 C. Pour la préparation de nappes imprégnées selon l'invention, on peut donc facilement procéder à l'imprégnation par ce mélange à l'état liquide et/ou visqueux, à une température restant comprise entre Tf et Td. Les nappes ainsi imprégnées peuvent être stockées à température ambiante sans risque de dégradation. Les propriétés mécaniques du polymère d'imprégnation sont évaluées comme suit. Après cuisson du mélange d'imprégnation à une température de cuisson Tc = 180 C (supérieure à Td) pendant 30 minutes, on mesure la température de transition vitreuse Tg = 80 C et le module d'Young du polymère obtenu; on constate que, entre l'état vitreux et l'état caoutchoutique, le module d'Young chute d'un facteur 828. Grâce à ses propriétés mécaniques, la nappe imprégnée de ce polymère reste facilement formable, même après cuisson. Pour préparer des âmes à partir de nappes imprégnées de ce mélange d'imprégnation: - on cuit les nappes par exemple à Tc = 230 C pendant environ I minute. (Tc reste inférieur à la température de dégradation, ici 250 C). - puis, on transfère rapidement la nappe cuite vers un moule maintenu à une température Tm = 60 C (inférieure à Tg), de telle sorte que la nappe rentre dans le moule à une température Tr encore supérieure à Tg. - on maintient la nappe cuite dans le moule pendant environ 15 secondes et on la sort du moule. Quand on sort la nappe du moule, sa température est alors inférieure à Tg. La nappe obtenue, prête à servir d'âme, est alors suffisamment rigide pour présenter une bonne stabilité dimensionnelle; on évite aussi des retraits au démoulage. Par rapport aux procédés classiques de préparation d'âme à partir de nappes préimprégnées, on a multiplié par quatre la productivité du moulage: en effet, en réalisant la cuisson dans le moule, il aurait fallu y maintenir la nappe pendant environ 1 minute (au lieu de 15 secondes). REVENDICATIONS 1.- Procédé de fabrication d'une nappe souple destinée, après cuisson et moulage, à la fabrication d'une âme de panneau composite, dans lequel on imprègne au moins une bande souple, notamment d'étoffe textile, par un mélange d'imprégnation, caractérisé en ce que ledit mélange d'imprégnation est choisi parmi des mélanges thermodurcissables non réticulés susceptibles de passer à l'état liquide et/ou visqueux au delà d'une température dite de fusion Tf supérieure à la température ambiante et de réticuler de manière quasiment complète au delà d'une température dite de déblocage de réticulation Td supérieure d'au moins 30 C à Tf. 2. Procédé selon la revendication 1 caractérisé en ce qu'on imprègne ladite bande souple par extrusion dudit mélange d'imprégnation porté à l'état liquide et/ou visqueux à une température dite d'imprégnation Ti comprise entre Tfet Td. 3.- Procédé selon l'une quelconque des revendications précédentes caractérisé en ce que ledit mélange d'imprégnation est choisi parmi des mélanges thermodurcissables présentant, après réticulation quasiment complète à une température de cuisson Tc supérieure à Td: - d'une part, une température de transition vitreuse Tg inférieure à Tc, - et, d'autre part, au dessus de cette température Tg, une valeur de module d'Young inférieure au moins d'un facteur 200 par rapport à la valeur du module d'Young du même mélange réticulé mesurée en dessous de cette température Tg. 4.- Procédé selon l'une quelconque des revendications précédentes caractérisé en ce que ledit mélange d'imprégnation comprend au moins un polyol d'une part et au moins un isocyanate bloqué comme durcisseur d'autre part, de manière à former un polymère de type polyuréthanne après réticulation ou cuisson. 5.- Procédé de fabrication d'une nappe selon la revendication 4 caractérisé en ce que: - I'au moins un polyol présente un nombre moyen de radicaux hydroxylés -OH par molécule FoI moy inférieur ou égal à 6, - l'au moins un isocyanate bloqué présente un nombre moyen de radicaux - NCO par molécule Fiso moy inférieur ou égal à 6, - et l'au moins un polyol et l'au moins un isocyanate bloqué sont choisis de manière à ce que (Fol.moy. + Fiso.moy.)/2 6.- Procédé de fabrication d'une âme de panneau composite à partir d'une nappe réalisée par un procédé selon l'une quelconque des revendications 3 à , caractérisé en ce qu'il comprend les étapes suivantes: - on cuit ladite nappe dans des conditions adaptées pour obtenir une réticulation quasiment complète dudit mélange d'imprégnation, la température de cuisson Tc étant choisie supérieure à Td, - et, pour lui donner la forme rigide qui convient pour servir d'âme audit panneau composite, on moule ensuite ladite nappe au contact de moyens de moulage portés à une température de moulage Tm inférieure à Tg, ladite nappe étant à une température supérieure à Tg lorsqu'elle rentre au contact desdits moyens de moulage. 7.- Procédé de fabrication d'une âme selon la revendication 6 caractérisé en ce qu'il est mis en oeuvre en continu pour former une âme en forme de bande continue. 8.- Installation pour la mise en oeuvre du procédé selon l'une quelconque des revendications 6 à 7 caractérisée en ce qu'elle comprend des moyens de cuisson, des moyens de moulage et des moyens pour faire défiler ladite nappe successivement dans lesdits moyens de cuisson puis dans lesdits moyens de moulage. 9.- Installation selon la revendication 8 dépendant de la revendication 7 caractérisée en ce que lesdits moyens de moulage comprennent deux cylindres superposés dont la surface présente des motifs de moulage en relief et qui sont adaptés pour imprimer lesdits motifs sur une nappe défilant entre lesdits cylindres. 10.- Procédé de fabrication de panneau composite caractérisé en ce qu'il comprend les étapes suivantes: - on prépare une âme en forme de bande continue en procédant selon la revendication 7, - on colle en continu au moins un parement en forme de bande, notamment une bande d'acier, sur au moins une face de ladite âme, - et on découpe l'assemblage ainsi réalisé, formant un panneau, aux dimensions requises pour l'utilisation dudit panneau.